(57)【特許請求の範囲】
【請求項１】
円筒または円柱形状の基材の外周面に薄膜層を形成するステップと、
オブジェクトが描かれた入力画像を複数の小領域に分割し、前記小領域の各々に前記オブジェクトが含まれるか否かに基づいて、前記小領域にレーザ光を照射するか否かを決定し、当該決定結果に基づいて前記オブジェクトに対応する制御信号を生成するステップと、
前記制御信号に基づいて前記薄膜層に前記レーザ光を照射し、前記薄膜層に前記オブジェクトに対応する薄膜パターンを形成するステップと、
前記薄膜パターンが形成された前記薄膜層をマスクに用いて、前記基材の前記外周面に前記オブジェクトに対応するパターンを形成するステップと、
を含む原盤の製造方法。
【請求項２】
前記小領域の大きさは、前記レーザ光のスポットの大きさよりも小さい、請求項１に記載の原盤の製造方法。
【請求項３】
前記薄膜層に前記薄膜パターンを形成するステップは、
前記基材の中心軸を回転軸として前記基材を回転させながら、前記基材に前記レーザ光を照射する、請求項１又は２に記載の原盤の製造方法。
【請求項４】
前記制御信号は、前記基材の回転を制御する信号と同期するように生成される、請求項３に記載の原盤の製造方法。
【請求項５】
前記レーザ光の光源は、半導体レーザであり、
前記薄膜層には、熱リソグラフィにより前記薄膜パターンが形成される、請求項１〜４のいずれか一項に記載の原盤の製造方法。
【請求項６】
前記薄膜層は、前記外周面に形成された中間層と、前記中間層上に形成されたレジスト層とを含み、
前記薄膜層に前記薄膜パターンを形成するステップは、
前記レジスト層を現像することにより前記レジスト層に前記薄膜パターンを形成するステップと、
前記レジスト層をマスクとして、前記中間層をエッチングするステップと、を含む、請求項１〜５のいずれか一項に記載の原盤の製造方法。
【請求項７】
前記中間層のエッチングレートは、前記レジスト層のエッチングレートよりも速く、
前記中間層のエッチングレートは、前記基材のエッチングレートよりも遅い、請求項６に記載の原盤の製造方法。
【請求項８】
前記中間層の熱伝導率は、２００Ｗ／（ｍ・Ｋ）以下である、請求項６又は７に記載の原盤の製造方法。
【請求項９】
前記基材上に直接形成された前記レジスト層に対する前記レーザ光の反射率と、前記基材上に前記中間層を介して形成された前記レジスト層に対する前記レーザ光の反射率との差は、５％以下である、請求項６〜８のいずれか一項に記載の原盤の製造方法。
【請求項１０】
前記レジスト層は、金属酸化物を含む、請求項６〜９のいずれか一項に記載の原盤の製造方法。
【請求項１１】
前記中間層は、ダイヤモンドライクカーボンを含む、請求項６〜１０のいずれか一項に記載の原盤の製造方法。
【請求項１２】
請求項１〜１１のいずれか一項に記載の製造方法により製造された原盤のパターンを転写するステップを含む、転写物の製造方法。
【請求項１３】
請求項１２に記載の製造方法により製造された転写物のパターンを転写するステップを含む、レプリカ原盤の製造方法。
【請求項１４】
請求項１３に記載の製造方法により製造されたレプリカ原盤のパターンを転写するステップを含む、転写物の製造方法。
【発明の詳細な説明】
【技術分野】
【０００１】
本発明は、原盤の製造方法、転写物、およびレプリカ原盤に関する。
【背景技術】
【０００２】
近年、微細加工技術の一つとして、表面に微細なパターンが形成された平板形状または円柱形状の原盤を樹脂シート等に押し当てることで、原盤上の微細なパターンを樹脂シート等に転写するナノインプリント技術の開発が進んでいる。
【０００３】
例えば、下記の特許文献１には、レーザ光によるリソグラフィによって、可視光帯域に属する波長以下の凹凸周期を有する凹凸構造（いわゆる、モスアイ構造）を円柱形状の原盤の外周面に形成する技術が開示されている。また、特許文献１には、ナノインプリント技術を用いて、円柱形状の原盤の外周面に形成されたモスアイ構造を樹脂シートに転写する技術が開示されている。
【先行技術文献】
【特許文献】
【０００４】
【特許文献１】特開２００９−２５８７５１号公報
【発明の概要】
【発明が解決しようとする課題】
【０００５】
しかし、上記の特許文献１に開示された技術では、原盤に照射するレーザ光の照射のタイミングを任意に制御することができないという問題があった。そのため、特許文献１に開示された原盤の製造方法では、周期性を有する単純なパターンの凹凸構造しか原盤に形成することができず、任意の形状の凹凸構造を原盤に形成することはできなかった。
【０００６】
そこで、本発明は、上記問題に鑑みてなされたものであり、本発明の目的とするところは、原盤に任意の形状の凹凸構造を形成することが可能な、新規かつ改良された原盤の製造方法、該製造方法により製造された原盤の転写物、該転写物をさらに転写したレプリカ原盤、および該レプリカ原盤の転写物を提供することにある。
【課題を解決するための手段】
【０００７】
上記課題を解決するために、本発明のある観点によれば、円筒または円柱形状の基材の外周面に薄膜層を形成するステップと、オブジェクトが描かれた入力画像に基づいて、前記オブジェクトに対応する制御信号を生成するステップと、前記制御信号に基づいて前記薄膜層にレーザ光を照射し、前記薄膜層に前記オブジェクトに対応する薄膜パターンを形成するステップと、前記薄膜パターンが形成された前記薄膜層をマスクに用いて、前記基材の前記外周面に前記オブジェクトに対応するパターンを形成するステップと、を含む原盤の製造方法が提供される。
【０００８】
前記入力画像を複数の小領域に分割し、前記小領域の各々に前記オブジェクトが含まれるか否かに基づいて、前記小領域に前記レーザ光を照射するか否かを決定し、当該決定結果に基づいて、前記制御信号を生成してもよい。
【０００９】
前記小領域の大きさは、前記レーザ光のスポットの大きさよりも小さくてもよい。
【００１０】
前記薄膜層に前記薄膜パターンを形成するステップは、前記基材の中心軸を回転軸として前記基材を回転させながら、前記基材に前記レーザ光を照射してもよい。
【００１１】
前記制御信号は、前記基材の回転を制御する信号と同期するように生成されてもよい。
【００１２】
前記レーザ光の光源は、半導体レーザであり、前記薄膜層には、熱リソグラフィにより前記薄膜パターンが形成されてもよい。
【００１３】
前記薄膜層は、前記外周面に形成された中間層と、前記中間層上に形成されたレジスト層とを含み、前記薄膜層に前記薄膜パターンを形成するステップは、前記レジスト層を現像することにより前記レジスト層に前記薄膜パターンを形成するステップと、前記レジスト層をマスクとして、前記中間層をエッチングするステップと、を含んでもよい。
【００１４】
前記中間層のエッチングレートは、前記レジスト層のエッチングレートよりも速く、前記中間層のエッチングレートは、前記基材のエッチングレートよりも遅くてもよい。
【００１５】
前記中間層の熱伝導率は、２００Ｗ／（ｍ・Ｋ）以下であってもよい。
【００１６】
前記基材上に直接形成された前記レジスト層に対する前記レーザ光の反射率と、前記基材上に前記中間層を介して形成された前記レジスト層に対する前記レーザ光の反射率との差は、５％以下であってもよい。
【００１７】
前記レジスト層は、金属酸化物を含んでもよい。
【００１８】
前記中間層は、ダイヤモンドライクカーボンを含んでもよい。
【００１９】
また、上記課題を解決するために、本発明の別の観点によれば、上記の製造方法により製造された原盤のパターンが転写された転写物が提供される。
【００２０】
また、上記課題を解決するために、本発明のさらに別の観点によれば、上記の転写物のパターンが転写されたレプリカ原盤が提供される。
【００２１】
また、上記課題を解決するために、本発明のさらに別の観点によれば、上記のレプリカ原盤のパターンが転写された転写物が提供される。
【００２２】
本発明によれば、パターンを形成するために原盤に対して照射するレーザ光の照射のタイミングを任意に制御することが可能である。
【発明の効果】
【００２３】
以上説明したように本発明によれば、レーザ光の照射を任意に制御することができるため、原盤に任意の形状の凹凸構造を形成することが可能である。
【図面の簡単な説明】
【００２４】
【図１】本発明の一実施形態に係る製造方法により製造される原盤を模式的に示した斜視図である。
【図２】本実施形態に係る製造方法により製造された原盤を用いて転写物を製造するための転写装置を説明する説明図である。
【図３Ａ】本実施形態に係る第１の製造方法の各工程を説明する断面図である。
【図３Ｂ】本実施形態に係る第１の製造方法の各工程を説明する断面図である。
【図３Ｃ】本実施形態に係る第１の製造方法の各工程を説明する断面図である。
【図３Ｄ】本実施形態に係る第１の製造方法の各工程を説明する断面図である。
【図４】本実施形態に係る第１の製造方法にて使用される露光装置の概略を説明する説明図である。
【図５】フォーマッタの機能構成を示したブロック図である。
【図６】オブジェクトが描かれた入力画像に対する小領域の分割を説明する説明図である。
【図７】描画データを制御信号に変換する方法を説明する説明図である。
【図８Ａ】本実施形態に係る第１の製造方法にて使用される露光装置の構成例を示す説明図である。
【図８Ｂ】本実施形態に係る第１の製造方法にて使用される露光装置の他の構成例を示す説明図である。
【図９Ａ】本実施形態に係る第２の製造方法の各工程を説明する断面図である。
【図９Ｂ】本実施形態に係る第２の製造方法の各工程を説明する断面図である。
【図９Ｃ】本実施形態に係る第２の製造方法の各工程を説明する断面図である。
【図９Ｄ】本実施形態に係る第２の製造方法の各工程を説明する断面図である。
【図９Ｅ】本実施形態に係る第２の製造方法の各工程を説明する断面図である。
【図１０】試験例１および３、参考例に係る試験片の反射率の計算結果である。
【図１１】実施例１に係る原盤の転写物のＳＥＭ観察結果である。
【図１２】実施例２に係る原盤の転写物のＳＥＭ観察結果である。
【図１３Ａ】比較例１に係る原盤に形成したパターンを説明する説明図である。
【図１３Ｂ】比較例１に係る原盤に形成したパターンを基材の厚み方向に切断した際の断面を模式的に示した断面図である。
【図１４】単結晶ダイヤモンド工具の加工距離と狙い深さからの変化量との関係を示すグラフ図である。
【発明を実施するための形態】
【００２５】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２６】
＜１．原盤、および原盤による転写物について＞
まず、図１および図２を参照して、本発明の一実施形態に係る製造方法により製造される原盤、および該原盤による転写物について説明する。図１は、本実施形態に係る製造方法により製造される原盤を模式的に示した斜視図である。
【００２７】
図１に示すように、本実施形態に係る製造方法により製造される原盤１は、外周面に凹凸構造１３が形成された基材１１からなる。
【００２８】
基材１１は、例えば、円筒形状の部材である。ただし、基材１１の形状は、図１で示すように内部に空洞を有する中空の円筒形状であってもよく、内部に空洞を有さない中実の円柱形状であってもよい。また、基材１１の材料は、特に限定されず、溶融石英ガラスまたは合成石英ガラスなどの石英ガラス（ＳｉＯ２）、あるいは、ステンレス鋼などの金属を用いることができる。基材１１の大きさは、特に限定されるものではないが、例えば、軸方向の長さが１００ｍｍ以上であってもよく、外径が５０ｍｍ以上３００ｍｍ以下であってもよく、厚みが２ｍｍ以上５０ｍｍ以下であってもよい。
【００２９】
凹凸構造１３は、基材１１の外周面に任意の形状で形成される。例えば、凹凸構造１３の形状は、円または楕円などの曲線を含む図形、三角形または四角形などの多角形、直線または曲線、あるいは文字などであってもよい。ここで、凹凸構造１３の形状とは、凹凸構造１３を基材１１の中心軸に平行な平面に投影した場合に、当該凹凸構造１３によって投影面に描かれる図形の形状を意味する。すなわち、凹凸構造１３の形状とは、凹凸構造１３の平面視形状を意味する。
【００３０】
本実施形態に係る原盤１の製造方法によれば、基材１１の外周面の凹凸構造１３を任意の形状にて形成することができる。このような本実施形態に係る原盤１の製造方法の詳細については、以下の＜２．本実施形態に係る原盤の製造方法＞にて後述する。
【００３１】
ここで、原盤１は、ロールツーロール（ｒｏｌｌ−ｔｏ−ｒｏｌｌ）方式のナノインプリント転写装置に用いられ、凹凸構造１３を転写した転写物を製造するための原盤である。例えば、原盤１は、図２に示す転写装置６により、外周面に形成された凹凸構造１３を転写した転写物を製造することができる。
【００３２】
以下では、図２を参照して、原盤１を用いた転写物の製造方法について説明する。図２は、本実施形態に係る製造方法により製造された原盤を用いて転写物を製造する転写装置を説明する説明図である。
【００３３】
図２に示すように、転写装置６は、原盤１と、基材供給ロール５１と、巻取ロール５２と、ガイドロール５３、５４と、ニップロール５５と、剥離ロール５６と、塗布装置５７と、光源５８とを備える。
【００３４】
基材供給ロール５１は、シート形態の被転写物６１がロール状に巻かれたロールであり、巻取ロール５２は、凹凸構造１３が転写された樹脂層６２を積層した被転写物６１を巻き取るロールである。また、ガイドロール５３、５４は、被転写物６１を搬送するロールである。ニップロール５５は、樹脂層６２が積層された被転写物６１を円筒形状の原盤１に対して密着させるロールであり、剥離ロール５６は、凹凸構造１３が樹脂層６２に転写された後、樹脂層６２が積層された被転写物６１を原盤１から剥離するロールである。
【００３５】
塗布装置５７は、コーターなどの塗布手段を備え、光硬化樹脂組成物を被転写物６１に塗布し、樹脂層６２を形成する。塗布装置５７は、例えば、グラビアコーター、ワイヤーバーコーター、またはダイコーターなどであってもよい。また、光源５８は、光硬化樹脂組成物を硬化可能な波長の光を発する光源であり、例えば、紫外線ランプなどであってもよい。
【００３６】
なお、光硬化性樹脂組成物は、所定の波長の光が照射されることにより流動性が低下し、硬化する樹脂である。具体的には、光硬化性樹脂組成物は、アクリル樹脂アクリレートなどの紫外線硬化樹脂であってもよい。また、光硬化性樹脂組成物は、必要に応じて、開始剤、フィラー、機能性添加剤、溶剤、無機材料、顔料、帯電防止剤、または増感色素などを含んでもよい。
【００３７】
転写装置６では、まず、基材供給ロール５１からガイドロール５３を介して、被転写物６１が連続的に送出される。送出された被転写物６１に対して、塗布装置５７により光硬化樹脂組成物が塗布され、被転写物６１に樹脂層６２が積層される。また、樹脂層６２が積層された被転写物６１は、ニップロール５５により、原盤１と密着させられる。これにより、原盤１の外周面に形成された凹凸構造１３が樹脂層６２に転写される。凹凸構造１３が転写された後、樹脂層６２は、光源５８からの光の照射により硬化する。続いて、硬化した樹脂層６２が積層された被転写物６１は、剥離ロール５６により原盤１から剥離され、ガイドロール５４を介して、巻取ロール５２によって巻き取られる。
【００３８】
このような転写装置６は、原盤１に形成された凹凸構造１３が転写された転写物を連続的に製造することができる。
【００３９】
また、原盤１に形成された凹凸構造１３が転写された転写物をさらに転写し、レプリカ原盤を製造することも可能である。レプリカ原盤は、原盤１に対して凹凸構造１３の凹部および凸部の位置（いわゆる、パターンのトーン）が一致しており、原盤１の複製原盤として使用することができる。また、レプリカ原盤をさらに転写し、表面に凹凸構造１３を形成した転写物（すなわち、原盤１から３回、凹凸構造１３を転写した転写物）を製造することも可能である。
【００４０】
以上にて説明したように、本実施形態に係る製造方法により製造された原盤１は、任意の形状を有する凹凸構造１３が形成された外周面を有し、凹凸構造１３が転写された転写物を連続的に製造することができる。
【００４１】
＜２．原盤の製造方法について＞
次に、上記にて説明した本実施形態に係る原盤１の製造方法について、第１の製造方法と、第２の製造方法とに分けて説明する。
【００４２】
［２．１．第１の製造方法］
まず、図３Ａ〜図８Ｂを参照して、本実施形態に係る第１の製造方法について説明する。
【００４３】
具体的には、第１の製造方法では、基材１１の外周面にレジスト層１５（薄膜層）が形成される。次に、オブジェクトが描かれた入力画像に基づいて、オブジェクトに対応する制御信号が生成される。続いて、該制御信号に基づいてレーザ光がレジスト層１５に照射されることで、レジスト層１５にオブジェクトに対応するレジストパターンが形成される。次に、該レジスト層１５をマスクに用いることにより、基材１１にオブジェクトに対応する凹凸構造１３が形成される。ここで、「オブジェクト」とは、入力画像に描かれた任意の図形等を表す。オブジェクトは、例えば、円または楕円などの曲線を含む図形、三角形または四角形などの多角形、直線または曲線、あるいは文字などであってもよい。
【００４４】
（第１の製造方法の概要）
以下では、図３Ａ〜図３Ｄを参照して、本実施形態に係る第１の製造方法について、具体的に説明する。図３Ａ〜図３Ｄは、本実施形態に係る第１の製造方法の各工程を説明する断面図である。なお、図３Ａ〜図３Ｄでは、基材１１を厚み方向に切断した際の断面形状を模式的に示している。
【００４５】
まず、図３Ａに示すように、例えば、石英ガラスなどの基材１１上に、レジスト層１５が成膜される。ここで、レジスト層１５は、有機系レジストまたは無機系レジストのいずれも使用することができる。有機系レジストとしては、例えば、ノボラック系レジスト、または化学増幅型レジストなどを用いることができる。また、無機系レジストとしては、例えば、タングステン、またはモリブデンなどの１種または２種以上の遷移金属を含む金属酸化物を用いることができる。なお、レジスト層１５には、熱リソグラフィを行うために、金属酸化物を含む熱反応型レジストを使用することが好ましい。
【００４６】
レジスト層１５に有機系レジストを使用する場合、レジスト層１５は、スピンコーティング、スリットコーティング、ディップコーティング、スプレーコーティング、またはスクリーン印刷等を用いることで成膜されてもよい。また、レジスト層１５に無機系レジストを使用する場合、レジスト層１５は、スパッタ法を用いることで成膜されてもよい。
【００４７】
次に、図３Ｂに示すように、露光装置によりレジスト層１５が露光され、レジスト層１５に潜像１５Ａが形成される。具体的には、レーザ光２０をレジスト層１５に対して照射し、レーザ光２０が照射されたレジスト層１５の部位を変性させることで、レジスト層１５に潜像１５Ａが形成される。
【００４８】
ここで、露光装置では、オブジェクトが描かれた入力画像に基づいて、オブジェクトに対応する制御信号が生成され、該制御信号によってレーザ光２０の基材１１への照射が制御される。これにより、露光装置は、レジスト層１５上のオブジェクトに対応した位置にレーザ光２０を照射し、該オブジェクトに対応した位置のレジスト層１５を変性させることができる。なお、露光装置が入力画像に基づいて制御信号を生成する際の具体的な処理については後述する。
【００４９】
続いて、図３Ｃに示すように、潜像１５Ａが形成されたレジスト層１５上に現像液が滴下され、レジスト層１５が現像される。これにより、レジスト層１５にオブジェクトに対応するレジストパターンが形成される。なお、レジスト層１５がポジ型レジストである場合、レーザ光２０で露光された露光部は、非露光部と比較して現像液に対する溶解速度が増加するため、現像処理により除去される。これにより、潜像１５Ａが除去されたレジストパターンがレジスト層１５に形成される。一方、レジスト層１５がネガ型レジストである場合、レーザ光２０で露光された露光部は、非露光部と比較して現像液に対する溶解速度が低下するため、現像処理により非露光部が除去される。これにより、潜像１５Ａが残存したレジストパターンがレジスト層１５に形成される。
【００５０】
次に、図３Ｄに示すように、前工程にて、オブジェクトに対応するレジストパターンが形成されたレジスト層１５をマスクとして用い、基材１１がエッチングされる。これにより、基材１１に対して、オブジェクトに対応する凹凸構造１３が形成される。すなわち、凹凸構造１３の平面視形状は、オブジェクトの形状に一致する。なお、基材１１に対するエッチングには、ドライエッチングまたはウェットエッチングのいずれも使用することができる。例えば、基材１１の材質が石英ガラス（ＳｉＯ２）である場合、フッ化炭素系ガスを用いたドライエッチング、またはフッ化水素酸等を用いたウェットエッチングを利用することで基材１１をエッチングすることができる。
【００５１】
（露光装置の構成）
次に、図４〜図８Ｂを参照して、本実施形態に係る第１の製造方法にて使用される露光装置について、より詳細に説明する。図４は、本実施形態に係る第１の製造方法にて使用される露光装置の概略を説明する説明図である。
【００５２】
図４に示すように、本実施形態に係る第１の製造方法にて使用される露光装置２は、レーザ光源２１と、フォーマッタ４０とを備える。
【００５３】
レーザ光源２１は、レーザ光２０を発する光源であり、例えば、固体レーザまたは半導体レーザなどである。レーザ光源２１が発するレーザ光２０の波長は、特に限定されないが、例えば、４００ｎｍ〜５００ｎｍの青色光帯域の波長であってもよい。
【００５４】
フォーマッタ４０は、オブジェクトが描かれた入力画像に基づいて、基材１１にレーザ光２０を照射するための制御信号を生成する。例えば、フォーマッタ４０は、レジスト層１５上のオブジェクトに対応する位置のみにレーザ光２０を照射するための制御信号を生成することで、基材１１上のレジスト層１５に任意のオブジェクトに対応する潜像１５Ａを形成してもよい。なお、フォーマッタ４０は、レーザ光２０の発光を制御することで、基材１１へのレーザ光２０の照射を制御してもよく、レーザ光２０が基材１１に照射されないように照射位置を制御することで、基材１１へのレーザ光２０の照射を制御してもよい。
【００５５】
露光装置２は、基材１１のレジスト層１５に対してレーザ光２０を照射し、レジスト層１５を変性させて潜像１５Ａを形成する。具体的には、露光装置２は、中心軸を回転軸として一定速度で回転する円筒形状の基材１１に対して、レーザ光２０を一方向（Ｒ方向）に一定速度で走査しながら照射し、レジスト層１５全体に潜像１５Ａを形成する。すなわち、露光装置２は、基材１１のレジスト層１５をらせん状に露光する。
【００５６】
このような露光装置２では、フォーマッタ４０が生成する制御信号に基づいて、レーザ光２０の基材１１に対する照射を制御することにより、オブジェクトに対応する潜像１５Ａをレジスト層１５に形成することができる。
【００５７】
（フォーマッタの構成）
次に、図５を参照して、レーザ光２０の照射の制御信号を生成するフォーマッタ４０の機能構成について説明する。図５は、フォーマッタ４０の機能構成を示したブロック図である。
【００５８】
図５に示すように、フォーマッタ４０は、入力画像取得部４０１と、小領域分割部４０３と、信号生成部４０５と、クロック信号生成部４０７と、を備える。
【００５９】
入力画像取得部４０１は、オブジェクトが描かれた入力画像を取得する。例えば、オブジェクトが描かれた入力画像は、基材１１の軸方向に基材１１の外周面を切り開いて一平面に伸ばした展開図に相当する画像である。また、入力画像に描かれたオブジェクトの形状は、例えば、円または楕円などの曲線を含む図形、三角形または四角形などの多角形、直線または曲線、あるいは文字などの任意の形状であってもよい。
【００６０】
小領域分割部４０３は、入力画像取得部４０１により取得された入力画像を所定の大きさの小領域に分割し、小領域の各々にオブジェクトが含まれるか否かを判断する。具体的には、小領域分割部４０３は、入力画像を基材１１の軸方向に対応する方向、および基材１１の周方向に対応する方向にそれぞれ所定の間隔で分割することで、入力画像を格子状の小領域に分割する。なお、基材１１の軸方向に対応する方向に分割する間隔と、基材１１の周方向に対応する方向に分割する間隔とは、同じであってもよく、異なっていてもよい。さらに、小領域分割部４０３は、分割した小領域の各々に入力されたオブジェクトが含まれるか否かを判断する。
【００６１】
ここで、分割された小領域の大きさは、レーザ光２０のスポットの大きさよりも小さいことが好ましい。この構成によれば、照射したレーザ光２０により形成された潜像１５Ａを隣接した小領域同士で隙間なく重ねることができる。すなわち、露光装置２は、レーザ光２０のスポットを重ね合わせることで、オブジェクトに対応する位置を塗りつぶすように露光することができる。例えば、レーザ光２０のスポットの直径が、約２００ｎｍである場合、小領域分割部４０３により分割される間隔は、１００ｎｍであってもよく、分割された小領域は、１００ｎｍ×１００ｎｍの正方形であってもよい。また、小領域の形状は格子形状に限定されず、任意の形状であってもよい。
【００６２】
次に、図６を参照して、小領域分割部４０３の機能についてより具体的に説明する。図６は、小領域分割部４０３による入力画像の分割を説明する説明図である。なお、図６において、ｘ方向は基材１１の外周面の周方向に対応し、ｙ方向は基材１１の軸方向に対応する。
【００６３】
図６に示すように、小領域分割部４０３は、オブジェクト１３０Ａ、１３０Ｂ、１３０Ｃ、１３０Ｄを含む入力画像１１０をｘ方向に間隔Ｐｃにて分割し、ｙ方向に間隔Ｐｒにて分割している。これにより、入力画像１１０は、格子状の小領域に分割される。また、小領域分割部４０３は、小領域の各々においてオブジェクト１３０Ａ、１３０Ｂ、１３０Ｃ、１３０Ｄが含まれるか否かを判断する。例えば、小領域分割部４０３は、小領域１１５Ａをオブジェクトが含まれない小領域と判断し、小領域１１５Ｂおよび１１５Ｃをオブジェクトが含まれる小領域と判断してもよい。なお、小領域分割部４０３は、格子にわずかでもオブジェクトが含まれる場合、該格子にオブジェクトが含まれると判断してもよく、格子内の所定面積以上の領域にオブジェクトが描かれる場合に、その格子にオブジェクトが含まれると判断してもよい。
【００６４】
なお、入力画像１１０において、入力画像１１０の一部領域のみを露光することを指示する露光領域１１１が設定されている場合、小領域分割部４０３は、露光領域１１１内の小領域に対してのみ、オブジェクト１３０Ａ、１３０Ｂ、１３０Ｃ、１３０Ｄが含まれるか否かを判断してもよい。
【００６５】
信号生成部４０５は、レーザ光２０の照射を制御する制御信号を生成する。具体的には、信号生成部４０５は、小領域分割部４０３の判断に基づいて、各格子にレーザ光２０を照射するか否かを決定し、当該決定結果に基づいて、レーザ光２０の照射を制御する描画データを生成する。また、信号生成部４０５は、クロック信号生成部４０７が生成したクロック信号を用いて、描画データを制御信号に変換する。信号生成部４０５が生成した制御信号は、レーザ光２０を制御するドライバ３０に送信されることで、レーザ光２０の照射が制御される。
【００６６】
ここで、図６および図７を参照して、信号生成部４０５による制御信号の生成についてより具体的に説明する。なお、図７は、描画データを制御信号に変換する方法を説明する説明図である。
【００６７】
図６に示すように、信号生成部４０５は、ｘ方向の行ごとにレーザ光２０の照射を制御する描画データを生成する。例えば、信号生成部４０５は、入力画像１１０（または、露光領域１１１）の最も上の行を選択し、この行の左端の格子から右端の格子に向かって（ｘ軸における正の方向に向かって）順番に小領域分割部４０３による各格子の判断結果を参照する。そして、小領域分割部４０３によりオブジェクトが含まれないと判断された格子に「０」、オブジェクトが含まれると判断された格子に「１」を割り当てることで、描画データを生成する。これにより、信号生成部４０５は、行内の左端の格子から右端の格子に向かって描画データを生成する。また、信号生成部４０５は、一つの行の右端の格子まで描画データを生成した場合、一つ下の行に移る。そして、信号生成部４０５は、その行内で同様の処理を行うことで、その行に対応する描画データを生成する。信号生成部４０５は、描画データの生成を上の行から下の行へ向かって（ｙ方向の負の方向に向かって）繰り返すことにより、露光領域１１１全域の描画データ（例えば、図７に示す描画データ４０３Ａ）を生成する。
【００６８】
なお、信号生成部４０５がｘ方向の各行において描画データを生成する向きは、基材１１の回転方向に基づいて設定される。そのため、信号生成部４０５は、基材１１の回転方向によっては、ｘ方向の行ごとに右端の格子から左端の格子に向かって（ｘ軸における負の方向に向かって）、描画データを生成してもよい。また、信号生成部４０５がｙ方向において描画データを生成する向きは、基材１１に対するレーザ光２０の走査方向に基づいて設定される。そのため、信号生成部４０５は、基材１１に対するレーザ光２０の走査方向によっては、下の行から上の行へ向かって（ｙ方向の正の方向に向かって）、描画データを生成してもよい。さらに、信号生成部４０５は、上記例示とは逆に、小領域分割部４０３によりオブジェクトが含まれないと判断された格子に「１」を割当、オブジェクトが含まれると判断された格子に「０」を割り当てることで、描画データを生成してもよい。
【００６９】
また、図７に示すように、信号生成部４０５は、クロック信号生成部４０７から取得したクロック信号４０７Ａを用いて、上記にて生成した描画データ４０３Ａを制御信号４０５Ａに変換する。例えば、描画データ４０３Ａは、レーザ光２０を照射する格子に「１」を割り当て、レーザ光２０を照射しない格子に「０」を割り当てた描画データであり、クロック信号４０７Ａは、クロック信号生成部４０７から取得した所定の周波数を有する矩形波の信号である。
【００７０】
ここで、図７に示すように、例えば、信号生成部４０５は、描画データ４０３Ａにおいて「１」が割り当てられた格子に「ハイ」信号、「０」が割り当てられた格子に「ロー」信号が割り当てられるように、制御信号４０５Ａを生成する。また、信号生成部４０５は、制御信号４０５Ａの信号の立ち上がりおよび立ち下りのタイミングを、クロック信号４０７Ａの信号の立ち上がりまたは立ち下りのいずれかのタイミングと一致するように制御信号４０５Ａを生成する。
【００７１】
図７では、例えば、制御信号４０５Ａは、制御信号４０５Ａの信号の立ち上がりおよび立ち下りがクロック信号４０７Ａの信号の立ち上がりと一致するように生成されている。
【００７２】
クロック信号生成部４０７は、レーザ光２０の照射を制御する制御信号の基準となるクロック信号を生成する。具体的には、クロック信号生成部４０７は、基材１１を回転させるスピンドルモータ３５から回転を制御する回転制御信号を取得し、回転制御信号に基づいて、制御信号の基準となる所定の周波数を有するクロック信号を生成する。
【００７３】
ここで、基材１１を回転させるスピンドルモータ３５の回転数は、一定の回転数を設定した場合であっても、常に一定ではなく、揺らいでいる。そのため、スピンドルモータ３５の回転を制御する回転制御信号と、レーザ光２０の照射を制御する制御信号とが同期していない場合、スピンドルモータ３５の１回転と、制御信号の１周分とが一致しない可能性がある。このような場合、レーザ光２０が照射される位置が周ごとにずれるため、オブジェクトに対応するパターンが正確に形成できない可能性がある。
【００７４】
そこで、露光装置２では、上述したように、スピンドルモータ３５の回転を制御する回転制御信号からクロック信号を生成し、該クロック信号を基にしてレーザ光２０の照射を制御する制御信号を生成することで、両者の制御信号を同期させている。
【００７５】
なお、スピンドルモータ３５の回転を制御する回転制御信号と、レーザ光２０の照射を制御する制御信号とを同期させる方法は、上記例示に限定されない。例えば、クロック信号生成部４０７は、基準となるクロック信号をそれぞれスピンドルモータ３５および信号生成部４０５に送信してもよい。このような場合、スピンドルモータ３５は、該クロック信号を基にスピンドルモータ３５の回転を制御する回転制御信号を生成し、信号生成部４０５は、該クロック信号を基にレーザ光２０の照射を制御する制御信号を生成する。この方法によっても、スピンドルモータ３５の回転を制御する回転制御信号と、レーザ光２０の照射を制御する制御信号とを同期させることができる。
【００７６】
以上にて、レーザ光２０の照射を制御する制御信号を生成するフォーマッタ４０の機能構成について説明した。このようなフォーマッタ４０によれば、任意のオブジェクトに対応する制御信号を生成することができる。
【００７７】
なお、このようなフォーマッタ４０の機能は、ソフトウェアとハードウェアとの協働によって実現される。例えば、フォーマッタ４０は、ブリッジにて相互に接続されたＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等を備え、これらのハードウェアによって上記の機能を実現してもよい。
【００７８】
例えば、ＣＰＵは、演算処理装置および制御装置として機能し、各種プログラムに従って、フォーマッタ４０内の動作全般を制御する。ＲＯＭは、ＣＰＵが使用するプログラム、演算パラメータを記憶し、ＲＡＭは、ＣＰＵの実行において使用するプログラムや、その実行において適宜変化するパラメータ等を一時記憶する。これにより、ＣＰＵは、例えば、入力画像取得部４０１、小領域分割部４０３、信号生成部４０５、クロック信号生成部４０７の機能を実行することができる。
【００７９】
（露光装置の構成例）
さらに、図８Ａおよび図８Ｂを参照して、本実施形態に係る第１の製造方法にて使用される露光装置２の構成例について説明する。図８Ａは、本実施形態に係る第１の製造方法にて使用される露光装置の構成例を示す説明図である。図８Ｂは、本実施形態に係る第１の製造方法にて使用される露光装置の他の構成例を示す説明図である。
【００８０】
まず、図８Ａを参照して、露光装置２Ａについて説明する。露光装置２Ａは、レーザ光源２１Ａとして、固体レーザを用いる露光装置である。
【００８１】
図８Ａに示すように、露光装置２Ａは、レーザ光源２１Ａと、電気光学素子（Ｅｌｅｃｔｒｏ  Ｏｐｔｉｃａｌ  Ｍｏｄｕｌａｔｏｒ：ＥＯＭ）２２と、第１ミラー２３と、フォトダイオード（Ｐｈｏｔｏｄｉｏｄｅ：ＰＤ）２４と、変調光学系２５と、制御機構３７と、第２ミラー３１と、移動光学テーブル３２と、スピンドルモータ３５と、ターンテーブル３６とを備える。また、基材１１は、ターンテーブル３６上に載置され、回転することができるようになっている。
【００８２】
レーザ光源２１Ａは、具体的には、固体レーザである。例えば、レーザ光源２１Ａとして、２６６ｎｍの波長を有する固体レーザなどを用いることができる。
【００８３】
レーザ光源２１Ａから出射されたレーザ光２０は、平行ビームのまま直進し、電気光学素子２２に入射する。電気光学素子２２を透過したレーザ光２０は、第１ミラー２３で反射され、変調光学系２５に導かれる。
【００８４】
第１ミラー２３は、偏光ビームスプリッタで構成されており、偏光成分の一方を反射させ、偏光成分の他方を透過させる機能を有する。第１ミラー２３を透過した偏光成分は、フォトダイオード２４によって受光され、光電変換される。また、フォトダイオード２４によって光電変換された受光信号は、電気光学素子２２に入力され、電気光学素子２２は、入力された受光信号に基づいてレーザ光２０の位相変調を行う。
【００８５】
また、変調光学系２５は、集光レンズ２６と、音響光学素子（Ａｃｏｕｓｔｏ−Ｏｐｔｉｃ  Ｍｏｄｕｌａｔｏｒ：ＡＯＭ）２７と、コリメータレンズ２８とを備える。
【００８６】
変調光学系２５において、レーザ光２０は、集光レンズ２６によって、ガラス（ＳｉＯ２）などからなる音響光学素子２７に集光される。レーザ光２０は、音響光学素子２７によって強度変調され発散した後、コリメータレンズ２８によって、再度、平行ビーム化される。変調光学系２５から出射されたレーザ光２０は、第２ミラー３１によって反射され、移動光学テーブル３２上に水平かつ平行に導かれる。
【００８７】
また、制御機構３７は、フォーマッタ４０と、ドライバ３０とを備え、レーザ光２０の照射を制御する。フォーマッタ４０は、上述したようにレーザ光２０の照射を制御する制御信号を生成し、ドライバ３０は、フォーマッタ４０が生成した制御信号に基づいて、音響光学素子２７を制御する。これにより、レジスト層１５へのレーザ光２０の照射が制御される。
【００８８】
移動光学テーブル３２は、ビームエキスパンダ（Ｂｅａｍ  ｅｘｐａｄｅｒ：ＢＥＸ）３３と、対物レンズ３４とを備える。移動光学テーブル３２に導かれたレーザ光２０は、ビームエキスパンダ３３により所望のビーム形状に整形された後、対物レンズ３４を介して、基材１１の外周面のレジスト層１５に照射される。
【００８９】
なお、図示していないが、露光装置２Ａは、レーザ光２０が常に基材１１上のレジスト層１５にて焦点を結ぶように動的にフォーカス制御されることが好ましい。具体的には、基材１１は、回転の際に、回転軸の軸ぶれ、および基材１１の表面の加工精度等によって対物レンズ３４から基材１１までの距離が変動している。そのため、レーザ光２０が常に基材１１のレジスト層１５にて焦点を結ぶようにするために、露光装置２Ａは、レーザ光２０のフォーカスずれを検出し、動的にレーザ光２０のフォーカスを制御することが好ましい。なお、基材１１上のレジスト層１５に対するレーザ光２０のフォーカスずれを検出する方法は、例えば、レジスト層１５に照射したレーザ光２０の反射光の非点収差を検出する方法などを用いることができる。
【００９０】
これらの構成により、ターンテーブル３６にて基材１１を一定速度で回転させ、レーザ光２０を基材１１の軸方向に一定速度で走査しながら照射することにより、レジスト層１５が露光される。なお、レーザ光２０の走査は、移動光学テーブル３２により、レーザ光２０を矢印Ｒ方向へ一定速度で移動させることによって行われる。
【００９１】
なお、上記で説明したように、露光装置２Ａでは、レーザ光２０の実際の照射位置と、制御信号が示す照射位置とが一致する（同期する）ように、スピンドルモータ３５の回転を制御する信号と、レーザ光２０の照射を制御する制御信号とが同期されている。これにより、露光装置２Ａは、周ごとにレーザ光２０の照射位置がずれることなくレジスト層１５を露光することができる。
【００９２】
また、露光装置２Ａのターンテーブル３６の回転数、フォーマッタ４０が生成する制御信号の周波数は、基材１１の円筒形状の外周長さ、および入力画像１１０の周方向の分割間隔Ｐｃにより決定される。さらに、露光装置２Ａの移動光学テーブル３２の送りピッチは、入力画像１１０の軸方向の分割間隔Ｐｒにより決定される。すなわち、これらの露光パラメータは、レーザ光２０の照射位置が入力画像１１０の分割された小領域と一致するように決定される。
【００９３】
次に、図８Ｂを参照して、露光装置２Ｂについて説明する。露光装置２Ｂは、レーザ光源２１Ｂとして、半導体レーザを用いる露光装置である。
【００９４】
図８Ｂに示すように、露光装置２Ｂは、レーザ光源２１Ｂと、第１ミラー２３と、フォトダイオード（ＰＤ）２４と、集光レンズ２６と、電気光学偏向素子（Ｅｌｅｃｔｒｏ  Ｏｐｔｉｃ  Ｄｅｆｌｅｃｔｏｒ：ＥＯＤ）２９と、コリメータレンズ２８と、制御機構３７と、第２ミラー３１と、移動光学テーブル３２と、スピンドルモータ３５と、ターンテーブル３６とを備える。また、基材１１は、ターンテーブル３６上に載置され、回転することができるようになっている。
【００９５】
ここで、移動光学テーブル３２、スピンドルモータ３５、およびターンテーブル３６については、図８Ａを参照して説明した露光装置２Ａと同様であるので、ここでの説明は省略する。
【００９６】
レーザ光源２１Ｂは、具体的には、半導体レーザである。例えば、レーザ光源２１Ｂとして、４００ｎｍ〜５００ｎｍの青色光帯域の波長のレーザ光を発する青色半導体レーザを用いることができる。本実施形態に係る製造方法にて使用される露光装置では、レーザ光源２１Ｂとして、半導体レーザを用いることが好ましい。
【００９７】
レーザ光源２１Ｂから出射されたレーザ光２０は、平行ビームのまま直進し、第１ミラー２３で反射される。また、第１ミラー２３にて反射されたレーザ光２０は、集光レンズ２６によって電気光学偏向素子２９に集光された後、コリメータレンズ２８によって、再度、平行ビーム化される。平行ビーム化されたレーザ光２０は、第２ミラー３１によって反射され、移動光学テーブル３２上に水平かつ平行に導かれる。
【００９８】
第１ミラー２３は、偏光ビームスプリッタで構成されており、偏光成分の一方を反射させ、偏光成分の他方を透過させる機能を有する。第１ミラー２３を透過した偏光成分は、フォトダイオード２４によって受光され、光電変換される。また、フォトダイオード２４によって光電変換された受光信号は、レーザ光源２１Ｂに入力され、レーザ光源２１Ｂは、入力された受光信号に基づいてレーザ光２０の変調を行う。
【００９９】
電気光学偏向素子２９は、レーザ光２０の照射位置を制御することが可能な素子である。露光装置２Ｂは、電気光学偏向素子２９により、移動光学テーブル３２上に導かれるレーザ光２０の照射位置を変化させることも可能である。
【０１００】
また、制御機構３７は、フォーマッタ４０と、ドライバ３０とを備え、レーザ光２０の照射を制御する。ドライバ３０は、フォーマッタ４０が生成した制御信号に基づいてレーザ光源２１Ｂの出力を制御する。これにより、レジスト層１５へのレーザ光２０の照射が制御される。
【０１０１】
なお、図８Ｂで示した露光装置２Ｂは、図８Ａで示した露光装置２Ａと同様に、レーザ光２０のフォーカスを動的に制御しており、スピンドルモータ３５の回転制御信号と、レーザ光２０の照射制御信号とを同期させていることは言うまでもない。
【０１０２】
以上にて、本実施形態に係る第１の製造方法について詳細に説明した。本実施形態に係る第１の製造方法によれば、基材１１の外周面に任意の形状の凹凸構造１３が形成された原盤１を製造することができる。
【０１０３】
［２．２．第２の製造方法］
続いて、図９Ａ〜図１０を参照して、本実施形態に係る第２の製造方法について説明する。
【０１０４】
具体的には、第２の製造方法では、第１の製造方法に比べて、基材１１の外周面に中間層１７を介してレジスト層１５が形成される点が相違する。すなわち、第２の製造方法では、レジスト層１５および中間層１７によって薄膜層が形成される。これにより、第２の製造方法では、レジストパターンが形成されたレジスト層１５をマスクに用いて中間層１７をエッチングすることで、レジスト層１５および中間層１７に薄膜パターンを形成する。さらに、薄膜パターンが形成されたレジスト層１５および中間層１７をマスクに用いて、基材１１をエッチングすることができる。したがって、第２の製造方法では、第１の製造方法に比べて、マスクとして使用可能な膜厚が増加するため、基材１１の厚み方向に対する凹凸構造１３の加工深さを増加させることができる。よって、本実施形態の第２の製造方法によれば、より加工深さが大きな凹凸構造１３（例えば、１μｍ〜１０μｍ程度）を有する原盤１を製造することができる。
【０１０５】
（第２の製造方法の概要）
以下では、図９Ａ〜図９Ｅを参照して、本実施形態に係る第２の製造方法について、より具体的に説明する。図９Ａ〜図９Ｅは、本実施形態に係る第２の製造方法の各工程を説明する断面図である。なお、図９Ａ〜図９Ｅでは、基材１１を厚み方向に切断した際の断面形状を模式的に示している。
【０１０６】
まず、図９Ａに示すように、例えば、石英ガラスなどの基材１１上に中間層１７が形成され、中間層１７上にレジスト層１５が成膜される。
【０１０７】
中間層１７は、シリコン、ダイヤモンドライクカーボン（ｄｉａｍｏｎｄ−ｌｉｋｅ  ｃａｒｂｏｎ：ＤＬＣ）、または有機レジストなどで形成される。中間層１７がシリコンまたはＤＬＣである場合、中間層１７は、例えば、蒸着法、スパッタ法または化学気相蒸着法（Ｃｈｅｍｉｃａｌ  Ｖａｐｏｒ  Ｄｅｐｏｓｉｔｉｏｎ：ＣＶＤ）などを用いることで形成されてもよい。また、中間層１７が有機レジストである場合、中間層１７は、例えば、スピンコーティング、スリットコーティング、ディップコーティング、スプレーコーティング、またはスクリーン印刷等を用いることで形成されてもよい。なお、中間層１７が有する好ましい特性については、後述する。
【０１０８】
また、レジスト層１５は、熱リソグラフィを行うために、金属酸化物を含む熱反応型レジストにて形成される。レジスト層１５は、例えば、スパッタ法を用いることで成膜されてもよい。
【０１０９】
次に、図９Ｂに示すように、露光装置によりレジスト層１５が露光され、レジスト層１５に潜像１５Ａが形成される。具体的には、レーザ光２０をレジスト層１５に対して照射し、レーザ光２０が照射されたレジスト層１５の部位を変性させることで、潜像１５Ａが形成される。なお、この工程で用いられる露光装置は、第１の製造方法にて説明した露光装置２と同様であるため、ここでの説明は省略する。第１の製造方法にて説明した露光装置を用いることにより、入力された任意のオブジェクトに対応する位置のレジスト層１５にレーザ光２０を照射することができる。
【０１１０】
続いて、図９Ｃに示すように、潜像１５Ａが形成されたレジスト層１５上に現像液が滴下され、レジスト層１５が現像される。現像液は、例えば、水酸化テトラメチルアンモニウム（ＴＭＡＨ）などの有機アルカリ系の現像液を使用することができる。これにより、レジスト層１５に任意のオブジェクトに対応するレジストパターンが形成される。
【０１１１】
次に、図９Ｄに示すように、レジストパターンが形成されたレジスト層１５をマスクとして用い、中間層１７をエッチングする第１のエッチング工程が行われる。これにより、中間層１７に対しても薄膜パターンが形成される。中間層１７に対する第１のエッチングには、ドライエッチングを使用することができる。例えば、中間層１７の材質がＤＬＣである場合、酸素ガスを用いた反応性イオンエッチング（Ｒｅａｃｔｉｖｅ  Ｉｏｎ  Ｅｔｃｈｉｎｇ：ＲＩＥ）を用いることで、垂直異方性の高いエッチングを行うことができる。
【０１１２】
続いて、図９Ｅに示すように、薄膜パターンが形成されたレジスト層１５および中間層１７をマスクとして用い、基材１１をエッチングする第２のエッチング工程が行われる。これにより、基材１１に対して、任意の形状の凹凸構造１３が形成される。なお、基材１１に対するエッチングには、ドライエッチングを使用することができる。例えば、基材１１の材質が石英ガラス（ＳｉＯ２）である場合、フッ化炭素系ガスを用いた反応性イオンエッチングを用いることで、垂直異方性の高いエッチングを行うことができる。
【０１１３】
以上の工程によれば、基材１１に対して、入力された任意のオブジェクトに対応する形状を有し、かつ、加工深さが大きい凹凸構造１３（例えば、１μｍ〜１０μｍ程度）を形成することができる。
【０１１４】
（中間層の特性）
ここで、中間層１７は、第１のエッチング工程において、レジスト層１５のエッチングレートよりも速いエッチングレートを有し、第２のエッチング工程において、基材１１のエッチングレートよりも遅いエッチングレートを有する材質で形成されることが好ましい。具体的には、中間層１７は、ＤＬＣまたは有機レジストなどで形成された有機層であることが好ましい。
【０１１５】
例えば、レジスト層１５が金属酸化物を含む熱反応型レジストである場合、ＤＬＣまたは有機レジストなどで形成された有機層は、酸素ガスを用いた反応性イオンエッチングの際に、レジスト層１５よりもエッチングレートが速くなる。また、基材１１の材質が石英ガラス（ＳｉＯ２）である場合、ＤＬＣまたは有機レジストなどで形成された有機層は、フッ化炭素系ガスを用いた反応性イオンエッチングの際に、基材１１よりもエッチングレートが遅くなる。よって、中間層１７がＤＬＣまたは有機レジストなどで形成された有機層である場合、本実施形態に係る第２の製造方法では、好適に基材１１をエッチングし、加工深さが大きな凹凸構造１３を有する原盤１を製造することができる。
【０１１６】
また、中間層１７は、熱伝導率が２００Ｗ／（ｍ・Ｋ）以下の材質で形成されることが好ましい。本実施形態に係る第２の製造方法では、レジスト層１５は、熱リソグラフィによって潜像１５Ａが形成される。そのため、中間層１７の熱伝導率が高い場合、レーザ光２０の照射によってレジスト層１５に与えられた熱が中間層１７を介して拡散してしまい、潜像１５Ａを形成できない可能性がある。したがって、中間層１７の熱伝導率は、より低いほうが好ましく、具体的には、２００Ｗ／（ｍ・Ｋ）以下であることが好ましい。なお、中間層１７の材質の熱伝導率の下限値は特に規定するものではないが、０よりは大きいことが好ましい。
【０１１７】
さらに、中間層１７は、基材１１上に直接形成されたレジスト層１５に対するレーザ光２０の反射率と、基材１１上に中間層１７を介して形成されたレジスト層１５に対するレーザ光２０の反射率との差が５％以下となる材質で形成されることが好ましい。
【０１１８】
具体的には、レジスト層１５に照射したレーザ光２０の反射率が増加した場合、熱リソグラフィの露光に寄与するレーザ光２０の割合が減少する。そのため、中間層１７は、中間層１７を形成したことによってレジスト層１５に対するレーザ光２０の挙動を大きく変動させないことが好ましく、レジスト層１５に対するレーザ光の反射率の変化が小さい材質であることが好ましい。
【０１１９】
また、露光装置が、レーザ光２０の反射光の非点収差を検出することでレーザ光２０のフォーカスを制御している場合、中間層１７は、露光装置がレーザ光２０の反射光を検出できるように、反射光の光量を減少させないことが好ましい。具体的には、中間層１７は、中間層１７の有無によって、レジスト層１５からの反射光が大きく変化しない材質で形成されることが好ましい。
【０１２０】
ここで、中間層１７が形成されず、基材１１にレジスト層１５のみが成膜された場合、加工深さが大きな凹凸構造１３（例えば、１μｍ〜１０μｍ程度）を基材１１に形成することが困難になる。具体的には、レジスト層１５では、熱リソグラフィにより潜像１５Ａが形成されるため、レーザ光２０のよる熱をレジスト層１５の厚み方向に基材１１側まで伝導させる必要がある。そのため、レジスト層１５が１００ｎｍ以上の膜厚である場合、照射されたレーザ光２０の熱が基材１１側まで伝導せず、適切な潜像１５Ａを形成できなくなる。したがって、レジスト層１５が１００ｎｍ以上の膜厚である場合、適切な潜像１５Ａが形成できず、基材１１のエッチングが困難になるため、加工深さが大きい凹凸構造１３（例えば、１μｍ〜１０μｍ程度）を基材１１に形成することが困難になる。
【０１２１】
一方、中間層１７には、上記のレジスト層１５のような膜厚の制限はないため、基材１１に形成する凹凸構造１３の加工深さに基づいて適切な膜厚を設定し、加工深さが大きい凹凸構造１３を基材１１に形成することができる。
【０１２２】
以上にて、本実施形態に係る第２の製造方法について詳細に説明した。本実施形態に係る第２の製造方法によれば、基材１１の厚み方向に対して大きな加工深さを有し、任意の形状の凹凸構造１３が形成された原盤１を製造することができる。
【実施例】
【０１２３】
＜３．実施例＞
以下では、実施例および比較例を参照しながら、上記実施形態に係る原盤の製造方法について、具体的に説明する。なお、以下に示す実施例は、上記実施形態に係る原盤の製造方法の実施可能性および効果を示すための一条件例であり、本発明に係る原盤の製造方法が以下の実施例に限定されるものではない。
【０１２４】
［３．１．中間層の特性評価］
以下の工程により、基材上に中間層およびレジスト層を積層して試験片を製造し、中間層の好ましい特性について評価した。
【０１２５】
（試験例１）
石英ガラスからなる基材上に、炭化水素系ガスを用いた化学気相蒸着（ＣＶＤ）により、中間層としてＤＬＣを膜厚５００ｎｍにて成膜した。次に、中間層上にレジスト層としてタングステン酸化物をスパッタ法により膜厚５５ｎｍにて成膜し、試験片を製造した。
【０１２６】
（試験例２）
試験例１において、ＤＬＣに替えてシリコン（Ｓｉ）をスパッタ法により膜厚５００ｎｍにて成膜し、中間層を形成した以外は、試験例１と同様の方法にて試験片を製造した。
【０１２７】
（試験例３）
試験例１において、ＤＬＣに替えてアルミニウム（Ａｌ）をスパッタ法により膜厚５００ｎｍにて成膜し、中間層を形成した以外は、試験例１と同様の方法にて試験片を製造した。
【０１２８】
（参考例）
試験例１において、中間層を形成せずに、基板上に直接レジスト層を形成した以外は、試験例１と同様の方法にて試験片を製造した。
【０１２９】
試験例１〜３に係る試験片について、露光装置によりレーザ光を照射し、潜像が形成できるか否かを評価した。露光のレーザ光源には、波長４０５ｎｍのレーザ光を発する青色半導体レーザを用いた。また、露光後の現像には、ＴＭＡＨ（水酸化テトラメチルアンモニウム）の２．３８質量％水溶液を用い、２７℃にて９００秒間現像した。
【０１３０】
評価結果を中間層の材質の熱伝導率（文献値）と共に以下の表１に示す。なお、表１において、「○」は、現像後にパターンが形成されており、レーザ光の照射により潜像が形成可能であったことを示す。また、「×」は、現像後にパターンが形成されておらず、レーザ光の照射により潜像が形成できなかったことを示す。
【０１３１】
【表１】
0006411113.tif 000002
【０１３２】
表１を参照すると、試験例１および２に係る試験片は、中間層の熱伝導率が２００Ｗ／（ｍ・Ｋ）以下であるため、レーザ光の熱がレジスト層から中間層に拡散せず、レジスト層に潜像を形成できることがわかる。一方、試験例３に係る試験片は、中間層の熱伝導率が２００Ｗ／（ｍ・Ｋ）を超えるため、レーザ光の熱がレジスト層から中間層に拡散し、レジスト層に潜像を形成できないことがわかる。
【０１３３】
また、光学薄膜コーティング特性計算ソフトによる計算にて、試験例１および３、参考例に係る試験片の反射率を波長ごとに算出した。光学薄膜コーティング特性計算ソフトには、ＴＦｃａｌｃ（Ｓｏｆｔｗａｒｅ  Ｓｐｅｃｔｒａ社）を用いた。算出した反射率の結果を図１０に示す。図１０は、試験例１および３、参考例に係る試験片の反射率の計算結果である。なお、図１０で示す反射率は、試験片の表面の法線方向から光が入射した場合の反射率である。
【０１３４】
図１０に示すように、中間層としてＤＬＣを成膜した試験例１の反射率と、基材上にレジスト層のみを成膜した参考例の反射率との差は、各波長において５％以下であった。したがって、中間層としてＤＬＣを用いた場合、中間層の有無によるレーザ光への影響が小さいことがわかる。一方、中間層としてＡｌを成膜した試験例３の反射率と、基材上にレジスト層のみを成膜した参考例の反射率との差は、各波長において５％を超えていた。したがって、中間層としてＡｌを用いた場合、中間層の有無によるレーザ光に対する影響が大きいため、露光が困難になることがわかる。
【０１３５】
さらに、試験例１にて成膜した中間層（ＤＬＣ）、レジスト層（タングステン酸化物）、および基材（石英ガラス）のそれぞれについて、エッチングガスに酸素ガスまたはフッ化炭素系ガス（ＣＦ４／ＣＨＦ３ガス）を用いた場合のエッチングレートを確認した。
【０１３６】
各層に対するエッチングレートの確認結果を以下の表２に示す。なお、エッチング装置には、反応性イオンエッチング（ＲＩＥ）装置を用いた。エッチングガスにＯ２ガス（流量３０ｓｃｃｍ）を用いる場合、ガス圧は０．５Ｐａ、投入電力は１５０Ｗとした。また、エッチングガスにＣＦ４／ＣＨＦ３ガス（流量５ｓｃｃｍ／２５ｓｃｃｍ）を用いる場合、ガス圧は０．５Ｐａ、投入電力は２００Ｗとした。
【０１３７】
【表２】
0006411113.tif 000003
【０１３８】
表２を参照すると、レジスト層をマスクとして中間層をエッチングする工程では、Ｏ２ガスをエッチングガスに用いることにより、中間層のエッチングレートをレジスト層のエッチングレートよりも速くすることができる。また、レジスト層および中間層をマスクとして基材をエッチングする工程では、ＣＦ４／ＣＨＦ３ガスをエッチングガスに用いることにより、レジスト層および中間層のエッチングレートを基材のエッチングレートよりも遅くすることができる。
【０１３９】
以上の中間層の特性評価から、試験例１に係るレジスト層および中間層は、上記にて説明した本実施形態の第２の製造方法に好適に用いられることがわかる。
【０１４０】
［３．２．原盤の製造］
続いて、以下の工程により原盤を製造した。
【０１４１】
（実施例１）
まず、４．５ｍｍ厚の円筒形状の石英ガラスからなる基材の外周面に、炭化水素系ガスを用いたＣＶＤにより、中間層としてＤＬＣを膜厚８００ｎｍにて成膜した。次に、中間層上にタングステン酸化物をスパッタ法により膜厚５５ｎｍにて成膜した。
【０１４２】
続いて、露光装置によってレーザ光による熱リソグラフィを行い、レジスト層に潜像を形成した。なお、露光装置のレーザ光源には、波長４０５ｎｍのレーザ光を発する青色半導体レーザを用いた。基材を９００ｒｐｍで回転させ、レーザ光を基材の軸方向に１．５μｍ／秒にて走査しながら露光した。入力画像（露光パターン）には、直径４μｍの円を５μｍピッチにて千鳥状に配列した六方格子配列の画像を使用し、入力画像の分割間隔は、基材の周方向および軸方向ともに１００ｎｍ間隔とした。また、直径４μｍの円が凸部に対応するように、露光装置にて直径４μｍの円以外の部分を露光した。なお、露光時間は、４５時間であった。
【０１４３】
続いて、露光した基材をＴＭＡＨの２．３８質量％水溶液を用いて、２７℃にて９００秒間現像し、露光した部分のレジストを溶解させた。
【０１４４】
さらに、現像後のレジスト層をマスクに用いて、中間層をエッチングする第１のエッチング工程を行った。第１のエッチング工程では、エッチングガスにＯ２ガス（流量３０ｓｃｃｍ）を用い、ガス圧０．５Ｐａ、投入電力１５０Ｗにて、８０分間、反応性イオンエッチングを行った。続いて、レジスト層および中間層をマスクに用いて、基材をエッチングする第２のエッチング工程を行った。第２のエッチング工程では、エッチングガスにＣＦ４ガス（流量５ｓｃｃｍ）およびＣＨＦ３ガス（流量２５ｓｃｃｍ）を用い、ガス圧０．５Ｐａ、投入電力２００Ｗにて、５００分間、反応性イオンエッチングを行った。
【０１４５】
以上の工程により、実施例１に係る原盤を製造した。
【０１４６】
（実施例２）
実施例１において、入力画像（露光パターン）に、３．５μｍ四方の正方形を４．５μｍピッチにて配列した四方格子配列の画像を使用した以外は、実施例１と同様の方法にて原盤を製造した。なお、実施例１と同様に、３．５μｍ四方の正方形が凸部に対応するように、露光装置にて３．５μｍ四方の正方形以外の部分を露光した。
【０１４７】
（比較例１）
熱リソグラフィを用いず、機械的加工である超精密切削により、比較例１に係る原盤を製造した。図１３Ａは、比較例１に係る原盤に形成したパターンを説明する説明図であり、図１３Ｂは、比較例１に係る原盤に形成したパターンを基材の厚み方向に切断した際の断面を模式的に示した断面図である。
【０１４８】
図１３Ａに示すように、比較例１に係る原盤は、円筒形状の基材１１Ａからなり、基材１１Ａの外周面には凹凸構造１３Ａが形成される。凹凸構造１３Ａは、例えば、基材１１Ａの軸方向に所定の間隔で形成された縦溝１３１Ａと、縦溝１３１Ａと直交し、所定の間隔で形成された横溝１３３Ａからなる。また、図１３Ｂに示すように、比較例１に係る原盤の縦溝１３１Ａおよび横溝１３３Ａの溝幅は、２μｍにて形成し、溝ピッチは、７μｍにて形成し、溝深さは、４μｍにて形成した。
【０１４９】
具体的には、まず、ステンレス鋼からなる基材の外周面にメッキ法によりニッケルリン層を膜厚２００μｍにて形成した。次に、超精密旋盤により、単結晶ダイヤモンド工具を用いて、基材を回転させながら、ニッケルリン層に上述した溝幅２μｍ、溝ピッチ７μｍ、溝深さ４μｍの溝を軸方向に２２０ｍｍの幅で形成した。なお、基材１１Ａの加工は、縦溝１３１Ａの加工、および横溝１３３Ａの加工の２回に分けて行った。なお、すべての溝を形成するために、４７日間かかった。また、単結晶ダイヤモンド工具は、摩耗に伴い、加工中に４〜５回交換した。
【０１５０】
［３．３．原盤の評価］
上記の工程により製造した実施例１および２、比較例１に係る原盤について、形成した凹凸構造をＵＶ（紫外線）転写フィルムに転写することで評価した。なお、以下で説明するＳＥＭ画像は、原盤の転写物を観察している。そのため、以下で示す転写物のパターンの凹凸構造は、原盤の凹凸構造に対して、凹部と凸部との位置が反転している。
【０１５１】
まず、図１１および１２を参照して、実施例１および２に係る原盤の転写物に対する走査型電子顕微鏡（Ｓｃａｎｎｉｎｇ  Ｅｌｅｃｔｒｏｎ  Ｍｉｃｒｏｓｃｏｐｅ：ＳＥＭ）の観察結果を説明する。
【０１５２】
図１１は、実施例１に係る原盤の転写物を観察したＳＥＭ画像であり、図１２は、実施例２に係る原盤の転写物を観察したＳＥＭ画像である。また、図１１Ａおよび図１２Ａは、転写物の上面を観察したＳＥＭ画像であり、図１１Ｂおよび図１２Ｂは、図１１Ａおよび図１２Ａに示す転写物をＸ−ＸＸ線にて切断した断面を観察したＳＥＭ画像である。
【０１５３】
図１１Ａおよび図１２Ａを参照すると、実施例１および２に係る原盤は、それぞれ露光装置に入力された任意の形状を有する凹凸構造が形成されていることがわかる。なお、図１１Ａおよび図１２Ａにおいて、ＳＥＭ画像の上下方向が基材の周方向に相当し、左右方向が基材の軸方向に相当する。また、図１１Ｂおよび図１２Ｂを参照すると、実施例１および２に係る原盤は、凹凸構造の高さが３．４μｍ〜３．５μｍであり、マイクロメートルオーダーの大きな加工深さを有する凹凸構造を形成できていることがわかる。
【０１５４】
続いて、実施例１、２、および比較例１に係る原盤の加工深さのばらつきについて評価した。具体的には、実施例１、２、および比較例１に係る原盤をＵＶ転写フィルムに転写して転写物を製造した。また、製造した転写物をレーザ顕微鏡により周方向４カ所、軸方向４カ所ずつ深さを測定し、最大深さばらつきを算出した。なお、レーザ顕微鏡は、キーエンス製のＶＫ８７００を用いた。なお、比較例１は、深さばらつきが大きかったため、同一条件で２回、原盤を製造し、それぞれ深さばらつきを評価した。
【０１５５】
深さばらつき測定の結果を以下の表３に示す。
【０１５６】
【表３】
0006411113.tif 000004
【０１５７】
表３を参照すると、熱リソグラフィを用いて凹凸構造を形成した実施例１に係る原盤は、機械的加工を用いて凹凸構造を形成した比較例１に係る原盤に比べて、深さばらつきが小さいことがわかる。
【０１５８】
また、比較例１に係る原盤は、縦溝の加工と、横溝の加工とに分けて加工しているため、縦溝と横溝との間で加工深さが異なり、段差が発生していることがわかった。具体的には、比較例１に係る原盤にて発生している段差は、最大で１．４μｍ〜１．６μｍであった。一方、実施例１に係る原盤では、凹凸構造中に段差は観察されなかった。
【０１５９】
これは、比較例１に係る原盤では、加工に用いる単結晶ダイヤモンド工具が加工の進行に伴って摩耗し、加工深さが狙い値よりも浅くなることが原因であると考えられる。そこで、比較例１に係る原盤において、単結晶ダイヤモンド工具の加工距離と狙い深さからの変化量との関係を評価した。評価結果を図１４に示す。図１４は、単結晶ダイヤモンド工具の加工距離と、狙い深さからの変化量との関係を示すグラフ図である。なお、図１４に示す□点、△点、×点は、それぞれ異なる単結晶ダイヤモンド工具に対応する。
【０１６０】
また、単結晶ダイヤモンド工具の加工距離と狙い深さからの変化量との関係は、深さばらつきと同様に、レーザ顕微鏡によって比較例１に係る原盤の転写物の深さ測定することで評価した。具体的には、単結晶ダイヤモンド工具３本のそれぞれが形成した溝の深さが、加工距離によってどのように変化しているかを、原盤の転写物を観察することで測定した。
【０１６１】
図１４に示すように、いずれの単結晶ダイヤモンド工具も、加工距離が長くなるにつれ摩耗し、溝の加工深さが狙い値よりも浅くなっていることがわかった。また、単結晶ダイヤモンド工具ごとに加工距離に対する摩耗の進行度合いがばらついていることがわかった。このような単結晶ダイヤモンド工具ごとのばらつきも、比較例１に係る原盤の加工深さのばらつきの原因となっていると考えられる。
【０１６２】
以上にて説明したように、本実施形態に係る原盤の製造方法によれば、任意の形状を有する凹凸構造が形成された原盤を短期間で製造することができる。また、本実施形態に係る原盤の製造方法によれば、マイクロメートルオーダーの加工深さを有する凹凸構造が形成された原盤を製造することができる。さらに、本実施形態に係る製造方法により製造された原盤は、マイクロメートルオーダーの加工深さを有する凹凸構造を形成可能な他の方法である超精密切削と比べて凹凸構造の加工深さばらつきを小さくすることができることがわかった。
【０１６３】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【産業上の利用可能性】
【０１６４】
なお、本発明に係る製造方法により製造された原盤の転写物は、任意の形状の凹凸構造を有するため、様々な用途に適用することができる。
【０１６５】
例えば、転写物は、転写された凹凸構造に対して回路を形成することで、プリンテッド・エレクトロニクスに対して適用することができる。他の例としては、転写物は、転写された凹凸構造に対して血液等の生体試料の流路を形成することにより、バイオセンサまたは診断デバイスとして適用することができる。また、転写物は、転写された凹凸構造にて光学的特性を制御することにより、光学素子として適用することができる。さらに、転写物は、転写された凹凸構造を用いることにより、粒子配列シートとして適用することができる。
【符号の説明】
【０１６６】
１        原盤
２        露光装置
１１      基材
１３      凹凸構造
１５      レジスト層
１５Ａ    潜像
１７      中間層
２０      レーザ光
２１      レーザ光源
４０      フォーマッタ
４０１    入力画像取得部
４０３    小領域分割部
４０５    信号生成部
４０７    クロック信号生成部
【図１】
0006411113.tif 000005
【図２】
0006411113.tif 000006
【図３Ａ】
0006411113.tif 000007
【図３Ｂ】
0006411113.tif 000008
【図３Ｃ】
0006411113.tif 000009
【図３Ｄ】
0006411113.tif 000010
【図４】
0006411113.tif 000011
【図５】
0006411113.tif 000012
【図６】
0006411113.tif 000013
【図７】
0006411113.tif 000014
【図８Ａ】
0006411113.tif 000015
【図８Ｂ】
0006411113.tif 000016
【図９Ａ】
0006411113.tif 000017
【図９Ｂ】
0006411113.tif 000018
【図９Ｃ】
0006411113.tif 000019
【図９Ｄ】
0006411113.tif 000020
【図９Ｅ】
0006411113.tif 000021
【図１０】
0006411113.tif 000022
【図１１】
0006411113.tif 000023
【図１２】
0006411113.tif 000024
【図１３Ａ】
0006411113.tif 000025
【図１３Ｂ】
0006411113.tif 000026
【図１４】
0006411113.tif 000027